120 ℃ 에서 6 시간 동안 진공 건조기 ( Vacutherm 1400 ( RTM ) ) 에서 그라인딩 된 폴리 카르보 네이트 ( Lexan 145 ( RTM ) , GE Innovation Polymer 에 의해 제조 됨 ) 를 건조 하 고 80 ℃ 에서 내부 믹서 ( MTI / M 20 FU ) 내 에서 실시 예 A 의 생성물 과 혼합 시켰 다 . 이 혼합물 을 280 ℃ 에서 이중 스 크류 압출기 ( Berstorff ZE 25 x 32 D ( RTM ) ) 로 배합 시켰 다 . 120 ℃ 에서 6 시간 동안 얻 은 조성물 의 건조 후 , 2 mm 플레이트 의 배합 된 물질 을 사출 성형 기계 ( Arburg 320 S ( RTM ) ) 에 의해 제조 하 고 , 배럴 온도 는 300 ℃ 였 다 .